(57)【特許請求の範囲】
【請求項１】
芳香族系エポキシ樹脂部分（ａ１）と酸価が５０〜４５０（mgKOH／g）のカルボキシル基含有アクリル系樹脂部分（ａ２）とを（ａ１）／（ａ２）＝２０〜９０／８０〜１０（重量比）の割合で有する変性エポキシ樹脂（Ａ）、芳香族系エポキシ樹脂部分（ｂ１）と酸価が５０（mgKOH／g）未満であり且つガラス転移温度が５０℃未満のアクリル系樹脂部分（ｂ２）とを（ｂ１）／（ｂ２）＝９９〜１／１〜９９（重量比）の割合で有する変性エポキシ樹脂（Ｂ）、揮発性塩基、及び水性媒体を、変性エポキシ樹脂（Ａ）／変性エポキシ樹脂（Ｂ）＝２０／８０〜９９／１（重量比）の割合で含有することを特徴とすることを特徴とする水性被覆剤。
【請求項２】
変性エポキシ樹脂（Ａ）の揮発性塩基の中和物が乳化成分であり、変性エポキシ樹脂（Ｂ）が被乳化成分であることを特徴とする請求項１記載の水性被覆剤。
【請求項３】
変性エポキシ樹脂（Ａ）が、芳香族系エポキシ樹脂（ａ１）中のエポキシ基と、酸価が５０〜４５０（mgKOH／g）のカルボキシル基含有アクリル系樹脂（ａ２）中のカルボキシル基の一部とを反応せしめてなることを特徴とする請求項１又は２記載の水性被覆剤。
【請求項４】
変性エポキシ樹脂（Ａ）が、カルボキシル基とラジカル重合性不飽和二重結合とを併せ持つモノマー中のカルボキシル基の一部もしくは全部と、芳香族系エポキシ樹脂（ａ１）中のエポキシ基とを反応せしめ、一分子中にエポキシ基とラジカル重合性不飽和二重結合とを併せ持つ化合物を得、係る化合物と、ラジカル重合性不飽和二重結合を有するモノマーとを共重合してなることを特徴とする請求項１又は２記載の水性被覆剤。
【請求項５】
芳香族系エポキシ樹脂（ａ１）のエポキシ当量が２０００〜２００００であることを特徴とする請求項３又は４記載の水性被覆剤。
【請求項６】
芳香族系エポキシ樹脂（ａ１）中のエポキシ基の一部をカルボキシル基と反応せしめることを特徴とする請求項３ないし５いずれか記載の水性被覆剤。
【請求項７】
変性エポキシ樹脂（Ａ）が、芳香族系エポキシ樹脂（ａ１）の存在下に、カルボキシル基とラジカル重合性不飽和二重結合とを併せ持つモノマー及びラジカル重合性不飽和二重結合を有するモノマーを過酸化物を用いて重合せしめてなることを特徴とする請求項１又は２記載の水性被覆剤。
【請求項８】
変性エポキシ樹脂（Ｂ）が、カルボキシル基とラジカル重合性不飽和二重結合とを併せ持つモノマー中のカルボキシル基の一部もしくは全部と、芳香族系エポキシ樹脂（ｂ１）中のエポキシ基とを反応せしめ、一分子中にエポキシ基とラジカル重合性不飽和二重結合とを併せ持つ化合物を得、係る化合物と、ラジカル重合性不飽和二重結合を有するモノマーとを共重合してなることを特徴とする請求項１ないし７いずれか記載の水性被覆剤。
【請求項９】
芳香族系エポキシ樹脂（ｂ１）のエポキシ当量が、２０００〜２００００であることを特徴とする請求項８記載の水性被覆剤。
【請求項１０】
芳香族系エポキシ樹脂（ｂ１）中のエポキシ基の一部をカルボキシル基と反応せしめることを特徴とする請求項８又は９記載の水性被覆剤。
【請求項１１】
変性エポキシ樹脂（Ｂ）が、芳香族系エポキシ樹脂（ｂ１）の存在下に、カルボキシル基とラジカル重合性不飽和二重結合とを併せ持つモノマー及び／又はカルボキシル基を有さずラジカル重合性不飽和二重結合を有するモノマーを過酸化物を用いて重合せしめてなることを特徴とする請求項１ないし７いずれか記載の水性被覆剤。
【請求項１２】
変性エポキシ樹脂（Ｂ）中の芳香族系エポキシ樹脂部分（ｂ１）が９９〜１重量％であり、アクリル系樹脂部分（ｂ２）が１〜９９重量％であることを特徴とする請求項１ないし１１いずれか記載の水性被覆剤。
【請求項１３】
芳香族系エポキシ樹脂（ａ１）及び／又は芳香族系エポキシ樹脂（ｂ１）が、ビスフェノールＡ型、ビスフェノールＦ型、ビスフェノールＡとビスフェノールＦとの混合型、及びビスフェノールＡとビスフェノールＦとの共重合型からなる群より選ばれる１種以上であることを特徴とする請求項１ないし１２いずれか記載の水性被覆剤。
【請求項１４】
芳香族系エポキシ樹脂部分（ａ１）と酸価が５０〜４５０（mgKOH／g）のカルボキシル基含有アクリル系樹脂部分（ａ２）とを（ａ１）／（ａ２）＝２０〜９０／８０〜１０（重量比）の割合で有する変性エポキシ樹脂（Ａ）と、芳香族系エポキシ樹脂部分（ｂ１）と酸価が５０（mgKOH／g）未満であり、かつガラス転移温度が５０℃未満のアクリル系樹脂部分（ｂ２）とを（ｂ１）／（ｂ２）＝９９〜１／１〜９９（重量比）の割合で有する変性エポキシ樹脂（Ｂ）とを混合した後、該混合物に揮発性塩基及び水性媒体を添加し、変性エポキシ樹脂（Ａ）中のカルボキシル基の少なくとも一部を中和し、該中和物で変性エポキシ樹脂（Ｂ）を乳化し、変性エポキシ樹脂（Ａ）／変性エポキシ樹脂（Ｂ）＝２０／８０〜９９／１（重量比）の割合で水性媒体中に分散せしめることを特徴とする水性被覆剤の製造方法。
【発明の詳細な説明】
【０００１】
【発明の属する技術分野】
本発明は、水性被覆剤及びその製造方法に関する。詳しくは、金属素材に直接または下地塗料上に塗装される金属缶用の水性被覆剤、さらに詳しくは高加工性、耐食性が要求される金属缶内面に適用される水性被覆剤に関する。
【０００２】
【従来技術】
芳香族系エポキシ樹脂を主成分とする被覆剤は、加工性、耐内容性、塗膜物性に優れ、金属用、特に缶用塗料として使用されているが、芳香族系エポキシ樹脂自体は水性の媒体に溶解ないし分散しない。
【０００３】
一方、省資源、省エネルギー、あるいは環境保全等の観点から水性の金属用の下塗り剤や塗料が検討されており、芳香族系エポキシ樹脂を主成分とする下塗り剤や塗料についても種々の提案がなされている。
例えば、芳香族系エポキシ樹脂を界面活性剤を用いて水中に分散させる方法が知られているが、界面活性剤の作用により被覆剤の貯蔵安定性や塗膜物性に悪影響を及ぼす傾向がある。
【０００４】
そこで、界面活性剤を用いずに芳香族系エポキシ樹脂を水性化する方法として、一分子中にカルボキシル基とエポキシ基とを併せ持ついわゆる自己乳化型芳香族系エポキシ樹脂なども種々提案されて来ている。
【０００５】
例えば、特開昭５３−１４９６３号公報および特開昭５５−９４３３号公報には、カルボキシル基を有するアクリル系樹脂中のカルボキシル基の一部と芳香族系エポキシ樹脂中のエポキシ基の一部とを３級アミン類の存在下にエステル反応せしめ変性エポキシ樹脂を得（この方法を「エステル化法」という。）、次いで係る変性エポキシ樹脂中に残存する過剰のカルボキシル基をアンモニアもしくはアミン類等の塩基性化合物で中和せしめることによって変性エポキシ樹脂を水性媒体中に安定に分散し得ることが示されている。
【０００６】
また、特開昭５７−１０５４１８号公報および特開昭５８−１９８５１３号公報には、芳香族系エポキシ樹脂中のエポキシ基の一部を、（メタ）アクリル酸等のカルボキシル基とラジカル重合性不飽和二重結合とを併せ持つモノマー中のカルボキシル基と反応せしめ、一分子中にエポキシ基とラジカル重合性不飽和二重結合とを併せ持つ化合物を得、係る化合物を、ラジカル重合性不飽和二重結合を有する種々のモノマーと（メタ）アクリル酸との混合物と共重合し（この方法を「変性エステル化法」、又は「直接重合法」という。）、得られる共重合体、即ち変性エポキシ樹脂中のカルボキシル基をアンモニアもしくはアミン類等の塩基性化合物で中和することによって変性エポキシ樹脂を水性媒体中に安定に分散し得ることが開示されている。
【０００７】
さらに、特開昭５３−１２２８号公報には、芳香族系エポキシ樹脂の存在下でベンゾイルパーオキサイドなどのフリーラジカル発生剤を用いて（メタ）アクリル酸等のカルボキシル基とラジカル重合性不飽和二重結合とを併せ持つモノマーを含むラジカル重合性不飽和二重結合を有する種々のモノマーの混合物を共重合することによりアクリル共重合体が芳香族系エポキシ樹脂にグラフトしてなる変性エポキシ樹脂（この方法を「グラフト法」という。）を、アンモニアもしくはアミン類等の塩基性化合物で中和することによって水性媒体中に安定に分散し得ることが示されている。
【０００８】
上記方法により得られる変性エポキシ樹脂は、いずれも変性エポキシ樹脂自身が水に対する分散性を有する自己乳化型であり、被覆剤として用いた場合、その塗膜は界面活性剤を含まないので、化学的性能、耐水性等が優れている。
しかしながら、上記自己乳化型エポキシ樹脂は、いずれもエポキシ樹脂に由来する部分とアクリル樹脂に由来する部分とを有するため、エポキシ樹脂が本来持つ下地との接着力、耐食性、加工性が良好である等の性能をアクリル樹脂に由来する部分が損ないやすいという欠点を有していた。特に高分子量エポキシ樹脂を用いる場合は、得られる塗膜が加工性に優れる一方、自己乳化しにくく、その塗膜は基材との密着性が良くなく、耐食性に劣るという欠点があった。
【０００９】
また、上記技術により得られる自己乳化型芳香族エポキシ樹脂には、密着性や耐食性を向上させる目的でレゾール型フェノール樹脂を配合することも知られているが、レゾール型フェノール樹脂は硬化速度が遅く、また実用的に密着性や耐食性を満足し得る量を用いた場合、加工性が低下する。この為、高加工性と耐食性が同時に要求される缶種，用途に使用することが難しかった。
【００１０】
特に、炭酸を含む飲料を充填する飲料缶は、５℃程度の低温で内容物が充填され蓋が取り付けられた後室温まで戻される。この過程で、缶内部の圧力が高くなるので、缶の蓋部分は内部からの圧力により外側へ膨らむ。そこで、この様な内圧による変形をも考慮した種々の加工が蓋部分には施されている。この種々の加工は、蓋材上の両面に塗膜を設けた後に行われるため、被覆剤には種々の加工において、塗膜欠陥を生じないような高加工性が要求される。
【００１１】
一方、自己乳化型エポキシ樹脂を用いて高加工性を確保するために、種々の提案がなされている。例えば、特開平３−３３１６９号公報には、ビスフェノールＦ型のエポキシ樹脂を用いてなる自己乳化型エポキシ樹脂が缶内面用塗料として提案されているが、ビスフェノールＦ型のエポキシ樹脂を用いてなる自己乳化型エポキシ樹脂だけでは硬化性が極めて不十分であり、また係るビスフェノールＦ型のエポキシ樹脂を用いてなる自己乳化型エポキシ樹脂とアミノ樹脂やフェノール樹脂を併用すると、硬化性の点はある程度向上するが、缶内面塗料、特に蓋用塗料として使用するには依然として硬化性や加工性が不十分であり、さらなる改良が待ち望まれている。
【００１２】
【発明が解決しようとする課題】
本発明の目的は、自己乳化型芳香族系エポキシ樹脂が持つ種々の欠点を改善し、耐水性に優れ、缶用塗料、特に蓋用塗料として使用する場合に十分な加工性と耐食性を兼ね備えた塗膜を形成し得る水性被覆剤を提供することにある。
【００１３】
【課題を解決するための手段】
即ち、第１の発明は、芳香族系エポキシ樹脂部分（ａ１）と酸価が５０〜４５０（mgKOH／g）のカルボキシル基含有アクリル系樹脂部分（ａ２）とを（ａ１）／（ａ２）＝２０〜９０／８０〜１０（重量比）の割合で有する変性エポキシ樹脂（Ａ）、芳香族系エポキシ樹脂部分（ｂ１）と酸価が５０（mgKOH／g）未満であり且つガラス転移温度が５０℃未満のアクリル系樹脂部分（ｂ２）とを（ｂ１）／（ｂ２）＝９９〜１／１〜９９（重量比）の割合で有する変性エポキシ樹脂（Ｂ）、揮発性塩基、及び水性媒体を、変性エポキシ樹脂（Ａ）／変性エポキシ樹脂（Ｂ）＝２０／８０〜９９／１（重量比）の割合で含有することを特徴とすることを特徴とする水性被覆剤である。
【００１４】
第２の発明は、変性エポキシ樹脂（Ａ）の揮発性塩基の中和物が乳化成分であり、変性エポキシ樹脂（Ｂ）が被乳化成分であることを特徴とする第１の発明記載の水性被覆剤である。
【００１６】
第３の発明は、変性エポキシ樹脂（Ａ）が、芳香族系エポキシ樹脂（ａ１）中のエポキシ基と、酸価が５０〜４５０（mgKOH／g）のカルボキシル基含有アクリル系樹脂（ａ２）中のカルボキシル基の一部とを反応せしめてなることを特徴とする第１又は第２の発明に記載の水性被覆剤である。
【００１７】
第４の発明は、変性エポキシ樹脂（Ａ）が、カルボキシル基とラジカル重合性不飽和二重結合とを併せ持つモノマー中のカルボキシル基の一部もしくは全部と、芳香族系エポキシ樹脂（ａ１）中のエポキシ基とを反応せしめ、一分子中にエポキシ基とラジカル重合性不飽和二重結合とを併せ持つ化合物を得、係る化合物と、ラジカル重合性不飽和二重結合を有するモノマーとを共重合してなることを特徴とする第１又は第２の発明記載の水性被覆剤である。
【００１８】
第５の発明は、芳香族系エポキシ樹脂（ａ１）のエポキシ当量が２０００〜２００００であることを特徴とする第３又は第４の発明記載の水性被覆剤である。
【００１９】
第６の発明は、芳香族系エポキシ樹脂（ａ１）中のエポキシ基の一部をカルボキシル基と反応せしめることを特徴とする第３ないし第５の発明のいずれか記載の水性被覆剤である。
【００２０】
第７の発明は、変性エポキシ樹脂（Ａ）が、芳香族系エポキシ樹脂（ａ１）の存在下に、カルボキシル基とラジカル重合性不飽和二重結合とを併せ持つモノマー及びラジカル重合性不飽和二重結合を有するモノマーを過酸化物を用いて重合せしめてなることを特徴とする第１又は第２の発明記載の水性被覆剤である。
【００２１】
第８の発明は、変性エポキシ樹脂（Ｂ）が、カルボキシル基とラジカル重合性不飽和二重結合とを併せ持つモノマー中のカルボキシル基の一部もしくは全部と、芳香族系エポキシ樹脂（ｂ１）中のエポキシ基とを反応せしめ、一分子中にエポキシ基とラジカル重合性不飽和二重結合とを併せ持つ化合物を得、係る化合物と、ラジカル重合性不飽和二重結合を有するモノマーとを共重合してなることを特徴とする第１ないし第７の発明いずれか記載の水性被覆剤である。
【００２２】
第９の発明は、芳香族系エポキシ樹脂（ｂ１）のエポキシ当量が、２０００〜２００００であることを特徴とする第８の発明記載の水性被覆剤である。
【００２３】
第１０の発明は、芳香族系エポキシ樹脂（ｂ１）中のエポキシ基の一部をカルボキシル基と反応せしめることを特徴とする第８又は第９の発明記載の水性被覆剤である。
【００２４】
第１１の発明は、変性エポキシ樹脂（Ｂ）が、芳香族系エポキシ樹脂（ｂ１）の存在下に、カルボキシル基とラジカル重合性不飽和二重結合とを併せ持つモノマー及び／又はカルボキシル基を有さずラジカル重合性不飽和二重結合を有するモノマーを過酸化物を用いて重合せしめてなることを特徴とする第１ないし第７の発明いずれか記載の水性被覆剤である。
【００２５】
第１２の発明は、変性エポキシ樹脂（Ｂ）中の芳香族系エポキシ樹脂部分（ｂ１）が９９〜１重量％であり、アクリル系樹脂部分（ｂ２）が１〜９９重量％であることを特徴とする第１ないし第１１の発明いずれか記載の水性被覆剤である。
【００２６】
第１３の発明は、芳香族系エポキシ樹脂（ａ１）及び／又は芳香族系エポキシ樹脂（ｂ１）が、ビスフェノールＡ型、ビスフェノールＦ型、ビスフェノールＡとビスフェノールＦとの混合型、及びビスフェノールＡとビスフェノールＦとの共重合型からなる群より選ばれる１種以上であることを特徴とする第１ないし第１２の発明いずれか記載の水性被覆剤である。
【００２７】
第１４の発明は、芳香族系エポキシ樹脂部分（ａ１）と酸価が５０〜４５０（mgKOH／g）のカルボキシル基含有アクリル系樹脂部分（ａ２）とを（ａ１）／（ａ２）＝２０〜９０／８０〜１０（重量比）の割合で有する変性エポキシ樹脂（Ａ）と、芳香族系エポキシ樹脂部分（ｂ１）と酸価が５０（mgKOH／g）未満であり、かつガラス転移温度が５０℃未満のアクリル系樹脂部分（ｂ２）とを（ｂ１）／（ｂ２）＝９９〜１／１〜９９（重量比）の割合で有する変性エポキシ樹脂（Ｂ）とを混合した後、該混合物に揮発性塩基及び水性媒体を添加し、変性エポキシ樹脂（Ａ）中のカルボキシル基の少なくとも一部を中和し、該中和物で変性エポキシ樹脂（Ｂ）を乳化し、変性エポキシ樹脂（Ａ）／変性エポキシ樹脂（Ｂ）＝２０／８０〜９９／１（重量比）の割合で水性媒体中に分散せしめることを特徴とする水性被覆剤の製造方法である。
【００２８】
【発明の実施の形態】
本発明の水性被覆剤は、高酸価のアクリル系樹脂部分（ａ２）を有し水性化能を担う変性エポキシ樹脂（Ａ）と、加工性と耐食性に優れる低酸価でガラス転移温度（以下、Ｔｇという）の低いアクリル系樹脂部分（ｂ２）を有する変性エポキシ樹脂（Ｂ）とを含有することを特徴とするものである。
即ち、変性エポキシ樹脂（Ａ）と変性エポキシ樹脂（Ｂ）とは、共に芳香族エポキシ樹脂部分とアクリル系樹脂部分とを有する。変性エポキシ樹脂（Ａ）は、変性エポキシ樹脂（Ａ）を構成するアクリル系樹脂部分（ａ２）の酸価を高くすることによって、変性エポキシ樹脂（Ａ）自体の自己乳化性を確保するばかりでなく、後述する変性エポキシ樹脂（Ｂ）に対して変性エポキシ樹脂（Ａ）が一種の乳化剤として機能し、変性エポキシ樹脂（Ｂ）を水性媒体中に分散せしめる機能を担う。
一方、変性エポキシ樹脂（Ｂ）は、変性エポキシ樹脂（Ｂ）自体としてはほとんど自己乳化性を有しないほどアクリル系樹脂部分（ｂ２）の酸価を低くすることによって、塗膜の耐水性を向上せしめる機能と、アクリル系樹脂部分（ｂ２）のＴｇを低くすることによって、塗膜の加工性及びと耐食性を向上する機能を担う。
つまり、本発明の水性被覆剤中の分散粒子は、低酸価で低Ｔｇの変性エポキシ樹脂（Ｂ）の周囲を高酸価の変性エポキシ樹脂（Ａ）が取り囲む、一種のコア／シェル構造を呈しているものと考えらる。
以下、本発明の水性被覆剤に用いられる変性エポキシ樹脂（Ａ）、変性エポキシ樹脂（Ｂ）等について説明する。
【００２９】
本発明の水性被覆剤に用いられる変性エポキシ樹脂（Ａ）は、上記したように芳香族系エポキシ樹脂（ａ１）と酸価が５０〜４５０（ｍｇ  ＫＯＨ  ／ｇ  ）のカルボキシル基含有アクリル系樹脂部分（ａ２）（以下、アクリル系樹脂部分（ａ２）と略す）とを有するものであり、以下に示すような（１）エステル化法、（２）変性エステル化法（直接重合法）、（３）グラフト法等の種々の方法で得ることができる。
【００３０】
（１）エステル化法：芳香族系エポキシ樹脂（ａ１）中のエポキシ基と、カルボキシル基を有するアクリル系樹脂中のカルボキシル基の一部とを反応せしめる。係るエステル化反応は、親水性有機溶媒中で６０〜１７０℃で１０分ないし５時間撹拌しながら行うと良く、反応触媒としてアンモニア、アミン類を用いることができる。
【００３１】
（２）変性エステル化法（直接重合法）：カルボキシル基とラジカル重合性不飽和二重結合とを併せ持つモノマー中のカルボキシル基の一部もしくは全部と、芳香族系エポキシ樹脂（ａ１）中のエポキシ基とを反応せしめ、一分子中にエポキシ基とラジカル重合性不飽和二重結合とを併せ持つ化合物を得、係る化合物と、ラジカル重合性不飽和二重結合を有するモノマーとを共重合する。
尚、エステル化法及び変性エステル化法の場合、芳香族系エポキシ樹脂（ａ１）中のエポキシ基の全部をカルボキシル基と反応せしめて、変性エポキシ樹脂（Ａ）をエポキシ基を有しない単なるエポキシ樹脂の誘導体とすることも可能ではあるが、塗料としての反応性の観点からは芳香族系エポキシ樹脂（ａ１）中のエポキシ基の一部をカルボキシル基と反応せしめ、変性エポキシ樹脂（Ａ）はエポキシ基を有していることが好ましい。
【００３２】
（３）グラフト法：芳香族系エポキシ樹脂（ａ１）の存在下に、カルボキシル基とラジカル重合性不飽和二重結合とを併せ持つモノマー及びラジカル重合性不飽和二重結合を有するモノマーを過酸化物を用いて重合せしめ、芳香族系エポキシ樹脂（ａ１）にアクリル系樹脂部分（ａ２）をグラフトせしめる。
【００３３】
尚、（ａ１）についてであるが、変性前には芳香族系エポキシ樹脂（ａ１）といい、変性エポキシ樹脂（Ａ）の一部分を構成する成分を指すときは芳香族系エポキシ樹脂部分（ａ１）といい、簡略化のために（ａ１）という同じ記号を使う。後述する芳香族系エポキシ樹脂（ｂ１）の場合も同様である。
また、エステル化法の場合、芳香族系エポキシ樹脂（ａ１）との反応前に独立してアクリル系樹脂（ａ２）を得るものであり、他方、変性エステル化法及びグラフト法の場合には、反応に伴って変性エポキシ樹脂を構成するアクリル系樹脂部分（ａ２）を生じるが、簡略化のために（ａ２）という同じ記号を使う。後述する芳香族系エポキシ樹脂（ｂ２）の場合も同様である。
【００３４】
種々の方法で得られる変性エポキシ樹脂（Ａ）は、芳香族系エポキシ樹脂部分（ａ１）／アクリル系樹脂部分（ａ２）＝２０〜９０／８０〜１０（重量比）であり、４０〜９０／６０〜１０であることが好ましい。芳香族系エポキシ樹脂部分（ａ１）が少ないと塗膜の加工性が悪くなる傾向にあり、芳香族系エポキシ樹脂部分（ａ１）が多いと相対的にアクリル系樹脂部分（ａ２）が少なくなるため後述する変性エポキシ樹脂（Ｂ）を水性媒体中に安定に分散し難くなる。
【００３５】
本発明において用いられる芳香族系エポキシ樹脂（ａ１）としては、ビスフェノール型、ノボラック型等の芳香族系のエポキシ樹脂が挙げられ、ビスフェノール型が好ましく、特にビスフェノールＡ型、ビスフェノールＦ型、ビスフェノールＡとビスフェノールＦとの混合型、及びビスフェノールＡとビスフェノールＦとの共重合型からなる群より選ばれる１種以上であることが好ましい。また、エポキシ当量は２０００以上であることが好ましく、４０００以上であることがより好ましい。芳香族系エポキシ樹脂（ａ１）のエポキシ当量が２０００未満だと、本発明の水性被覆剤を用いて形成する塗膜の加工性が低下する傾向にある。
尚、グラフト法の場合には、用いる芳香族系エポキシ樹脂（ａ１）のエポキシ当量の上限については特に制約はないが、エステル化法又は変性エステル化法で変性エポキシ樹脂（Ａ）を得る場合には、エポキシ当量が２００００以下の芳香族系エポキシ樹脂（ａ１）を用いることが好ましい。エステル化法又は変性エステル化法の場合に芳香族系エポキシ樹脂（ａ１）のエポキシ当量が２００００を越えると、変性後のエポキシ樹脂（Ａ）の乳化能力が劣り、後述する変性エポキシ樹脂（Ｂ）を水性媒体中に安定に分散し難くなる。
【００３６】
変性エポキシ樹脂（Ａ）を構成するアクリル系樹脂部分（ａ２）は、酸価が５０〜４５０（ｍｇ  ＫＯＨ  ／ｇ）であることが重要であり、酸価が１００〜４００であることがより好ましい。アクリル系樹脂部分（ａ２）の酸価が５０未満では、変性エポキシ樹脂（Ａ）の乳化能が劣り、後述する変性エポキシ樹脂（Ｂ）を水性媒体中に乳化、分散せしめることができない。一方、アクリル系樹脂部分（ａ２）の酸価が４５０を越えると、塗膜の耐水性が悪化する。
【００３７】
エステル化法におけるアクリル系樹脂部分（ａ２）は、カルボキシル基とラジカル重合性不飽和二重結合とを併せ持つモノマーとラジカル重合性不飽和二重結合を有する他のモノマーとを、有機過酸化物、過硫酸塩、アゾビス化合物、又はこれらと還元剤とを組み合わせたレドックス系の重合触媒を用いて共重合することによって得られるものである。共重合に供されるラジカル重合性の全モノマー中、カルボキシル基とラジカル重合性不飽和二重結合とを併せ持つモノマーは、５重量％以上であることが好ましく、より望ましくは２５〜７０重量％である。また、得られる共重合体の数平均分子量（Ｍｎ）は、２０００〜１０００００であることが好ましく、より好ましくは５０００〜５００００である。
尚、本発明における数平均分子量（Ｍｎ）は、ゲル浸透クロマトグラフィ（ＧＰＣ）によって、標準ポリスチレンの検量線を用いて求めたものである。
【００３８】
カルボキシル基とラジカル重合性不飽和二重結合とを併せ持つモノマーとしては、（メタ）アクリル酸、マレイン酸、イタコン酸、クロトン酸、フマル酸等が挙げられ、（メタ）アクリル酸が好ましい。
【００３９】
上記カルボキシル基とラジカル重合性不飽和二重結合とを併せ持つモノマーと共重合し得るラジカル重合性不飽和二重結合を有する他のモノマーとしては、スチレン、ビニルトルエン、２−メチルスチレン、ｔ−ブチルスチレン、クロルスチレン等のスチレン系モノマー；（メタ）アクリル酸メチル、（メタ）アクリル酸エチル、（メタ）アクリル酸ｎ−プロピル、（メタ）アクリル酸ｎ−イソプロピル、（メタ）アクリル酸ｎ−ブチル、（メタ）アクリル酸イソブチル、（メタ）アクリル酸ｎ−アミル、（メタ）アクリル酸イソアミル、（メタ）アクリル酸ｎ−ヘキシル、（メタ）アクリル酸２エチルヘキシル、（メタ）アクリル酸ｎ−オクチル、（メタ）アクリル酸デシル、（メタ）アクリル酸ドデシル、（メタ）アクリル酸ラウリル等の（メタ）アクリル酸エステル系モノマー；（メタ）アクリル酸２−ヒドロキシエチル、（メタ）アクリル酸ヒドロキシプロピル、（メタ）アクリル酸ヒドロキシメチル等のヒドロキシル基含有モノマー；Ｎ−メチロール（メタ）アクリルアミド、Ｎ−ブトキシメチル（メタ）アクリルアミド等のＮ−置換（メタ）アクリル酸モノマー等の１種もしくは２種以上が挙げられるが、スチレンおよびアクリル酸エチルが好ましい。
【００４０】
尚、（メタ）アクリル酸エステルモノマーは、アクリル酸エステル系モノマーおよび／またはメタクリル酸エステル系モノマーを、（メタ）アクリル酸ヒドロキシエチルは、アクリル酸ヒドロキシエチルおよび／またはメタクリル酸ヒドロキシエチルを、Ｎ−置換（メタ）アクリル系モノマーはＮ−置換アクリル系モノマーおよび／またはＮ−置換メタクリル系モノマーを意味する。
【００４１】
変性エステル化法におけるアクリル系樹脂部分（ａ２）は、上記したようにカルボキシル基とラジカル重合性不飽和二重結合とを併せ持つモノマーと芳香族系エポキシ樹脂（ａ１）との反応、及び続く共重合によって形成される部分である。即ち、上述のエステル化法とは異なり変性エステル化法には、アクリル系樹脂（ａ２）を独立して製造する工程はないので、その酸価は直接測ることはできない。変性エステル化法におけるアクリル系樹脂部分（ａ２）の酸価とは、エポキシ基とラジカル重合性不飽和二重結合とを併せ持つモノマーとの共重合に供されるラジカル重合性不飽和二重結合を有するモノマー（カルボキシル基を有するモノマーも有しないモノマーをも含む）を共重合した場合の仮想の共重合体の理論酸価である。
変性エステル化法の場合に使用される種々のモノマーとしては、上記エステル化法の場合と同様のモノマーが例示でき、変性エステル化法の場合、一分子中にエポキシ基とラジカル重合性不飽和二重結合とを併せ持つ化合物と共重合せしめるラジカル重合性不飽和二重結合を有するモノマーとしては、カルボキシル基とラジカル重合性不飽和二重結合とを併せ持つモノマー、カルボキシル基とラジカル重合性不飽和二重結合とを併せ持つモノマー以外のモノマーを仮想の共重合体の理論酸価が５０〜４５０（ｍｇ  ＫＯＨ  ／ｇ）になるように適宜選択すればよい。
【００４２】
グラフト法におけるアクリル系樹脂部分（ａ２）は、芳香族系エポキシ樹脂（ａ１）の存在下に、カルボキシル基とラジカル重合性不飽和二重結合とを併せ持つモノマー及びラジカル重合性不飽和二重結合を有するモノマーを過酸化物を用いて重合せしめて形成される部分である。即ち、上述のエステル化法とは異なりグラフト法には、アクリル系樹脂（ａ２）を独立して製造する工程はないので、上記変性エステル化法の場合と同様に、その酸価は直接測ることはできない。グラフト法におけるアクリル系樹脂部分（ａ２）の酸価とは、反応に供されるカルボキシル基とラジカル重合性不飽和二重結合とを併せ持つモノマーと、他のモノマーとを共重合した場合の仮想の共重合体の理論酸価であり、この仮想の共重合体の理論酸価が５０〜４５０になるように重合組成を適宜選択すればよい。
【００４３】
次に、被乳化成分である変性エポキシ樹脂（Ｂ）について説明する。
変性エポキシ樹脂（Ｂ）は、上記したように芳香族系エポキシ樹脂部分（ｂ１）と酸価が５０（ｍｇ  ＫＯＨ  ／ｇ）未満でＴｇが５０℃未満のアクリル系樹脂部分（ｂ２）（以下、アクリル系樹脂部分（ｂ２）と略す）とを有するものであり、上記変性エポキシ樹脂（Ａ）の場合と同様に（１）エステル化法、（２）変性エステル化法（直接重合法）、（３）グラフト法等の種々の方法で得ることができる。
しかし、エステル化法の場合、アクリル系樹脂（ｂ２）中のカルボキシル基が芳香族系エポキシ樹脂（ｂ１）中のエポキシ基との反応点になるので、酸価が５０未満のアクリル系樹脂は反応点が少なく、芳香族系エポキシ樹脂（ｂ１）と反応し難くなる。そこで、変性エポキシ樹脂（Ｂ）は、（２）変性エステル化法（直接重合法）、（３）グラフト法で得ることが好ましい。
【００４４】
芳香族系エポキシ樹脂（ｂ１）としては、芳香族系エポキシ樹脂（ａ１）と同様のものが例示でき、ビスフェノールＡ型、ビスフェノールＦ型、ビスフェノールＡとビスフェノールＦとの混合型、及びビスフェノールＡとビスフェノールＦとの共重合型からなる群より選ばれる１種以上であることが好ましい。また、塗膜の加工性の観点からエポキシ当量は２０００以上であることが好ましく、４０００以上であることがより好ましい。
さらに、変性エステル化法の場合には、エポキシ当量が２００００以下の芳香族系エポキシ樹脂（ｂ１）を用いることが好ましい。変性エステル化法の場合に芳香族系エポキシ樹脂（ｂ１）のエポキシ当量が２００００を越えると、カルボキシル基とラジカル重合性不飽和二重結合とを併せ持つモノマーとの反応点が少なくなり、エポキシ基とラジカル重合性不飽和二重結合とを併せ持つ化合物を得難くなり、芳香族系エポキシ樹脂（ｂ１）とアクリル系樹脂部分（ａ２）とが部分的に結合した変性エポキシ樹脂（Ａ）ではなく、芳香族系エポキシ樹脂（ｂ１）とアクリル系樹脂の単なる混合物に近いものが得られることとなるので好ましくない。
また、変性エステル化法であれグラフト法であれ、芳香族系エポキシ樹脂（ｂ１）は、数平均分子量は１０００〜３００００でることが好ましく、５０００〜２００００であることがより好ましい。数平均分子量が１０００未満では加工性が悪くなる傾向にあり、数平均分子量が３００００を越えると、変性後のエポキシ樹脂（Ｂ）の粘度が非常に高くなり、その結果変性エポキシ樹脂（Ａ）を用いても変性エポキシ樹脂（Ｂ）を水性媒体中に安定に分散し難くなる。
【００４５】
変性エポキシ樹脂（Ｂ）を構成するアクリル系樹脂部分（ｂ２）は、酸価が５０（ｍｇ  ＫＯＨ  ／ｇ）未満あることが重要であり、３０以下であることが好ましく、１０以下であることがより好ましい。酸価が５０以上だと、塗膜の耐水性をほとんど向上できない。
アクリル系樹脂部分（ｂ２）は酸価が０でも良いので、変性エポキシ樹脂（Ｂ）をグラフト法で得る場合には、カルボキシル基とラジカル重合性不飽和二重結合とを併せ持つモノマーを必須成分として用いる必要はなく、カルボキシル基を有せずラジカル重合性不飽和二重結合を有するモノマーのみを芳香族系エポキシ樹脂（ｂ１）にグラフトせしめてもよい。
また、アクリル系樹脂部分（ｂ２）は、Ｔｇが５０℃未満あることが重要であり、３０℃以下であることが好ましく、−１０℃以下であることがより好ましい。Ｔｇが５０℃以上だと、塗膜の加工性及び耐食性をほとんど向上できない。
【００４６】
変性エステル化法及びグラフト法には、エステル化法とは異なりアクリル系樹脂（ｂ２）を独立して製造する工程はないので、変性エステル化法又はグラフト法のアクリル系樹脂部分（ｂ２）の酸価及びＴｇを直接測ることはできない。
変性エステル化法におけるアクリル系樹脂部分（ｂ２）の酸価とは、エポキシ基とラジカル重合性不飽和二重結合とを併せ持つモノマーとの共重合に供されるラジカル重合性不飽和二重結合を有するモノマー（カルボキシル基を有するモノマーも有しないモノマーをも含む）を共重合した場合の仮想の共重合体の理論酸価である。変性エステル化法におけるアクリル系樹脂部分（ｂ２）のＴｇは、変性エポキシ樹脂（Ｂ）を得るため使用されるラジカル重合性不飽和二重結合を有するモノマーを重合した場合の仮想の共重合体の理論Ｔｇである。
グラフト法におけるアクリル系樹脂部分（ｂ２）の酸価及びＴｇとは、変性エポキシ樹脂（Ｂ）を得るため使用される種々のラジカル重合性不飽和二重結合を有するモノマーを共重合した場合の仮想の共重合体の理論酸価及び理論Ｔｇである。
即ち、両方法の場合、アクリル系樹脂部分（ｂ２）の酸価が５０（ｍｇ  ＫＯＨ  ／ｇ）未満になるように、かつＴｇが５０℃未満になるように、適宜ラジカル重合性不飽和二重結合を有するモノマーを選択すればよい。
【００４７】
仮想の共重合体のＴｇは、北岡協三著，「塗料用合成樹脂入門」（高分子刊行会）に記載されている下記式から求めることができる。
１／Ｔｇ＝（Ｗ１  ／Ｔｇ１  ）＋（Ｗ２  ／Ｔｇ２  ）・・・・＋（Ｗｎ  ／Ｔｇｎ  ）
ここで、Ｔｇは得られるガラス転移温度（Ｋ）、Ｔｇ１  、Ｔｇ２  等はそれぞれのモノマーの単独重合体のガラス転移温度（Ｋ）、Ｗ１  、Ｗ２  等はそれぞれのモノマーの重量比率を表す。
【００４８】
種々の方法で得られる変性エポキシ樹脂（Ｂ）は、芳香族系エポキシ樹脂部分（ｂ１）／アクリル系樹脂部分（ｂ２）＝９９〜１／１〜９９（重量比）であり、９９〜５０／１〜５０であることが好ましい。芳香族系エポキシ樹脂部分（ｂ１）が少ないと塗膜としての密着性が劣り、芳香族系エポキシ樹脂部分（ｂ１）が多いと相対的にアクリル系樹脂部分（ｂ２）が少なくなるため、塗膜の加工性及び耐食性の向上があまり期待できない。
【００４９】
本発明の水性被覆剤は、さらに硬化性を向上させる目的でレゾール型フェノール樹脂（Ｃ）や水性アミノプラスト樹脂（Ｄ）を含有することもできる。
本発明に用いることができるレゾール型フェノール樹脂（Ｃ）としては、任意のフェノール成分とホルムアルデヒドを塩基性触媒の存在下に縮合させて得られる樹脂が挙げられる。
また、レゾール型フェノール樹脂を構成するフェノール成分としては、２，４−キシレノール、２，６−キシレノール等の１官能性フェノール類、ｏ−クレゾール、ｐ−クレゾール、ｐ−ｔｅｒｔ−ブチルフェノール、ｐ−エチルフェノール、２，３−キシレノール、２，５−キシレノール、ｐ−ｔｅｒｔ−アミノフェノール、ｐ−ノニルフェノール、ｐ−フェニルフェノール、ｐ−シクロヘキシルフェノール等の２官能性フェノール類、石炭酸、ｍ−クレゾール、ｍ−エチルフェノール、３，５−キシレノール、ｍ−メトキシフェノール等の３官能性フェノール類、ビスフェノールＡ、ビスフェノールＦ等の４官能性フェノール類等の単独あるいは２種以上の組み合わせが使用できる。
塩基性触媒としては、例えばアンモニア、アミン、アルカリ土類金属の水酸化物、アルカリ金属の酸化物、アルカリ土類金属の酸化物等を用いることができる。
【００５０】
本発明に用いることができる水性アミノプラスト樹脂（Ｄ）としては、任意のアミノ成分とホルムアルデヒドを塩基性触媒の存在下で付加重合し、アルコールでアルキルエーテル化されたもの、されていないもの、いずれでも良い。
アミノ成分としては、メラミン、ベンゾグアナミン、アセトグアナミン、尿素、スピログアナミン、フタログアナミン等があり、単独あるいは２種類以上の組み合わせが使用される。
エーテル化のためのアルコールとしては、メタノール、エタノール、イソブタノール、ｎ−ブタノール、等があり、単独あるいは２種類以上の組み合わせが使用される。
水性アミノプラスト樹脂（Ｄ）としては、メタノールあるいはエタノールでエーテル化されたメラミンあるいはベンゾグアナミン樹脂が好ましい。
【００５１】
本発明の水性被覆剤は、以下の（１）〜（３）のようにして得ることができ、水性被覆剤の分散安定性の観点からは、（１）又は（２）が好ましい。
（１）変性エポキシ樹脂（Ａ）と、変性エポキシ樹脂（Ｂ）とを混合した後、該混合物に揮発性塩基及び水性媒体を添加し、変性エポキシ樹脂（Ａ）中のカルボキシル基の少なくとも一部を中和し、該中和物で変性エポキシ樹脂（Ｂ）を乳化し、水性媒体中に分散せしめた後に、必要に応じて前記レゾール型フェノール樹脂（Ｃ）や水性アミノプラスト樹脂（Ｄ）を加える。
【００５２】
（２）変性エポキシ樹脂（Ａ）と、変性エポキシ樹脂（Ｂ）と、必要に応じて前記レゾール型フェノール樹脂（Ｃ）や水性アミノプラスト樹脂（Ｄ）とを混合した後、該混合物に揮発性塩基及び水性媒体を添加し、変性エポキシ樹脂（Ａ）中のカルボキシル基の少なくとも一部を中和し、該中和物で変性エポキシ樹脂（Ｂ）を乳化し、水性媒体中に分散せしめる。
【００５３】
（３）変性エポキシ樹脂（Ａ）に揮発性塩基及び水性媒体を添加し、変性エポキシ樹脂（Ａ）中のカルボキシル基の少なくとも一部を中和し、該中和物を用いて、変性エポキシ樹脂（Ｂ）を乳化し、水性媒体中に分散せしめた後に、必要に応じて前記レゾール型フェノール樹脂（Ｃ）や水性アミノプラスト樹脂（Ｄ）を加える。
【００５４】
中和に用いる揮発性塩基としては、トリメチルアミン、トリエチルアミン等のアルキルアミン類、２−ジメチルアミノエタノール、ジエタノールアミン、トリエタノールアミン、アミノメチルプロパノール等のアミノアルコール類やアンモニアが挙げられる。
【００５５】
本発明に用いる水性媒体としては、水の他に、水と混合しやすい溶剤を用いることができる。
例えば、アルコール類、グリコール類、ジグリコール類、アセテート系溶剤を用いることができる。
具体的には、ｎ−プロパノール、イソプロパノール、ｎ−ブチルアルコール、イソブチルアルコール、ｎ−アミルアルコール、アミルアルコール、メチルアミルアルコール、エチレングリコール、ジエチレングリコール、１，３−ブチレングリコール、エチレングリコールモノエチルエーテル、エチレングリコールモノブチルエーテル、ジエチレングリコールモノエチルエーテル、ジエチレングリコールモノブチルエーテル、メチルプロピレングリコール、メチルプロピレンジグリコール、プロピルプロピレングリコール、プロピルジプロピレングリコール、ブチルプロピレングリコール、エチレングリコールモノメチルエーテルアセテート、エチレングリコールモノエチルエーテルアセテート、プロピレングリコールモノメチルエーテルアセテート、３−メトキシブチルアセテート、エチレングリコールモノブチルエーテルアセテート、３−メチル−３−メトキシブチルアセテート等を挙げることができるが、特に水と混合しやすい溶剤であれば、限定されるものではない。
【００５６】
【実施例】
次に、本発明を実施例によって具体的に説明するが、これらは本発明になんら制限を与えるものではない。  なお、以下の実施例及び比較例において、特に断らない限り「部」は重量部を意味する。
【００５７】
製造例１：アクリル樹脂（ａ２−１）溶液の製造
（１）スチレン                                          １０５．０部
（２）アクリル酸エチル                                  １０５．０部
（３）メタクリル酸                                        ９０．０部
（４）ベンゾイルパーオキサイド                              ６．０部
（５）ｎ−ブタノール                                    １００．０部
（６）ｎ−ブタノール                                    ５９２．８部
（７）ベンゾイルパーオキサイド                              ０．６部
（８）ベンゾイルパーオキサイド                              ０．６部
４ッ口フラスコに上記（６）を仕込み、窒素気流下で１１０℃に加熱撹拌し、（１）〜（５）の混合液を１１０℃で３時間を要して滴下し、滴下１時間後に（７）を添加し、更に１時間後に（８）を添加し同温度で１時間保持して、固形分約３０％、酸価１９６、数平均分子量１００００のアクリル樹脂（ａ２−１）溶液を得た。
【００５８】
製造例２：アクリル樹脂（ａ２−２）溶液の製造
表１に示す処方に従って、製造例１と同様にして、固形分約３０％、酸価３２６，数平均分子量１５０００のアクリル樹脂（ａ１−２）溶液を得た。
【００５９】
製造例３：ビスフェノールＡ型エポキシ樹脂（ａ１−１）溶液の製造
（１）エピコート１０１０（油化シェルエポキシ（株）製）    ４００．０部
（７）エチレングリコールモノブチルエーテル                ２６６．７部
４ツ口フラスコに上記（１）（７）を仕込み、窒素気流下で１１０℃に加熱溶解し、固形分約６０％、エポキシ当量４０００，数平均分子量６０００のビスフェノールＡ型エポキシ樹脂（ａ１−１）溶液を得た。
【００６０】
製造例４：ビスフェノールＦ型／ビスフェノールＡ型共重合エポキシ樹脂（ａ１−２）溶液の製造
（２）エピコート８２８ＥＬ（油化シェルエポキシ（株）製）  ２５４．２部
（４）ビスフェノールＦ                                    １３９．４部
（６）ナトリウムメチラート（メタノール２８％溶液）            ０．０８部
（８）ジエチレングリコールモノブチルエーテル              ２００．０部
（７）エチレングリコールモノブチルエーテル                  ６２．４部
４つ口フラスコに（２）（４）（６）を仕込み、撹拌しながら１１０℃まで加熱した。１１０℃より６時間かけて徐々に１７０℃まで昇温し、粘度が高くなったら（８）を徐々に添加して粘度を下げ、１７０℃で更に３時間反応を続けた。数平均分子量１２０００、エポキシ当量８５００に達したら冷却し、（７）を加えて、固形分約６０％のエポキシ樹脂溶液（ａ１−２）溶液を得た。
【００６１】
製造例５：ビスフェノールＡ型エポキシ樹脂（ｂ１−１）溶液の製造
表２の処方に従って、製造例３と同様にして固形分約６０％、エポキシ当量５５０００、数平均分子量１１８００のエポキシ樹脂（ｂ１−１）溶液を得た。
【００６２】
製造例６：ビスフェノールＡ型エポキシ樹脂（ｂ１−２）溶液の製造
表２の処方に従って、製造例４と同様にして、固形分約６０％、エポキシ当量１００００、数平均分子量１１０００のエポキシ樹脂溶液（ｂ１−２）溶液を得た。
【００６３】
製造例７：ビスフェノールＦ型／ビスフェノールＡ型共重合エポキシ樹脂（ｂ１−３）溶液の製造
表２の処方に従って、製造例４と同様にして、固形分約６０％、エポキシ当量１２０００、数平均分子量１３０００、１分子あたり０．９のエポキシ基を有するエポキシ樹脂溶液（ｂ１−３）溶液を得た。
【００６４】
製造例８：ビスフェノールＦのレゾール型フェノール樹脂（Ｃ）溶液の製造
（１）ビスフェノールＦ                                ２９８．９  部
（２）ホルマリン（３７％水溶液）                      ５８１．６  部
（３）水酸化ナトリウム                                １１９．６  部
４ツ口フラスコに（１）〜（３）を仕込み、窒素気流下で６０℃にて５時間反応させた後、塩酸にて中和し、キシレン／ｎ−ブタノール／シクロヘキサノン＝１／１／１と大量の水を加えて５時間放置し、生成塩を含む水層を分離除去し、有機溶剤層を減圧脱水して、固形分約３５％のビスフェノールＦのレゾール型フェノール樹脂（Ｃ）溶液を得た。
ＧＰＣにて分子量を測定したところ、得られたビスフェノールＦのレゾール型フェノール樹脂（Ｃ）は、単量体メチロール化物３０％、２量体メチロール化物２０％、３量体メチロール化物２０％、４量体以上のメチロール化物３０％の混合物であった。
【００６５】
製造例９：変性エポキシ樹脂（Ａ−１）溶液の製造
（１）製造例１で得たアクリル樹脂（ａ２−１）溶液          １２５．０部
（２）製造例３で得た芳香族系エポキシ樹脂（ａ１−１）溶液  ２４５．９部
（３）エチレングリコールモノブチルエーテル                  ８９．９部
（４）ジメチルアミノエタノール                                １．８部
４つ口フラスコに（１）〜（４）を仕込み、１１０℃に加熱して５時間反応させて固形分約４０％の変性エポキシ樹脂（Ａ−１）溶液を得た。
【００６６】
製造例１０〜１１：変性エポキシ樹脂（Ａ−２）、（Ａ−３）溶液の製造
表３の処方に従って、製造例９と同様にして、変性エポキシ樹脂（Ａ−２）、（Ａ−３）溶液を得た。
【００６７】
製造例１２：変性エポキシ樹脂（Ｂ−１）溶液の製造
（１）製造例５で得られたエポキシ樹脂（ｂ１−１）溶液    ３００．０  部
（２）アクリル酸エチル                                      ９．０  部
（３）スチレン                                              ０．３８部
（４）メタアクリル酸                                        ０．０９部
（５）ｎ−ブタノール                                        ９．４７部
（６）ベンゾイルパーオキサイド                              ０．５７部
（７）エチレングリコールモノブチルエーテル                ６０．０  部
４つ口フラスコに（１）を仕込み、１２５℃に加熱した。１２５℃に保ち、撹拌しながら（２）〜（６）の混合物を３０分かけて滴下した。滴下終了後、１２５℃で２時間反応を続けた。反応終了後、冷却しながら（７）で希釈し、固形分約５０％の変性エポキシ樹脂（Ｂ−１）溶液を得た。
（２）〜（４）を共重合した場合の酸価は６．５（ｍｇ  ＫＯＨ  ／ｇ  ）、Ｔｇは−１８℃である。
【００６８】
製造例１３〜２４：変性エポキシ樹脂（Ｂ−２）〜（Ｂ−１３）溶液の製造
表４〜５に示す処方に従って、製造例１２と同様にして変性エポキシ樹脂（Ｂ−２）〜（Ｂ−１３）溶液を得た。
【００６９】
実施例１
（１）製造例９で得られた変性エポキシ樹脂（Ａ−１）溶液    １５０．０部
（２）製造例１２で得られた変性エポキシ樹脂（Ｂ−１）溶液  ２８０．０部
（３）ジメチルアミノエタノール                                ７．０部
（４）イオン交換水                                      １０００．０部
（５）エチレングリコールモノブチルエーテル                  ５０．０部
（６）イオン交換水                                        ２００．０部
４つ口フラスコに（１）〜（２）を仕込み１００℃に加熱した。（３）を添加してよく撹拌した後（４）を１時間で徐々に添加した。減圧下５０〜６０℃で水と共に溶剤の一部を抜き、（５）を添加し（６）で固形分調整して含有溶剤量約１０％、固形分約２５％の水性被覆剤を得た。
【００７０】
実施例２〜９
表６に示した処方（固形分）に従って、実施例１と同様にして、溶剤含有量約１０％、固形分約２５％の水性被覆剤を得た。
【００７１】
実施例１０
（１）製造例９で得た変性エポキシ樹脂（Ａ−１）溶液        ２５０．０部
（２）製造例１２で得た変性エポキシ樹脂（Ｂ−１）溶液      ２００．０部
（３）ジメチルアミノエタノール                                ７．０部
（４）イオン交換水                                      １０００．０部
（５）製造例８で得たレゾール型フェノール樹脂（Ｃ）溶液      １１．４部
（６）エチレングリコールモノブチルエーテル                  ５０．０部
（７）イオン交換水                                        ２００．０部
４つ口フラスコに（１）〜（２）を仕込み１００℃に加熱した。（３）を添加してよく撹拌した後（４）を１時間で徐々に添加した。（５）を添加し撹拌した後、減圧下５０〜６０℃で水と共に溶剤の一部を抜き、（６）を添加し（７）で固形分調整して含有溶剤量約１０％、固形分約２５％の水性被覆剤を得た。
【００７２】
実施例１１〜１２
表６に示した処方（固形分）に従って、実施例１０と同様にして、溶剤含有量約１０％、固形分約２５％の水性被覆剤を得た。
【００７３】
比較例１〜１０
表７に示した処方（固形分）に従って、実施例１又は実施例１０と同様にして、溶剤含有量約１０％、固形分約２５％の水性被覆剤を得た。
【００７４】
比較例１１
（１）製造例２１で得た変性エポキシ樹脂（Ｂ−１０）溶液    ５００．０部
（２）ジメチルアミノエタノール                                ７．０部
（３）イオン交換水                                      １０００．０部
（４）エチレングリコールモノブチルエーテル                  ５０．０部
（５）イオン交換水                                        ２００．０部
４つ口フラスコに（１）を仕込み１００℃に加熱した。（２）を添加してよく撹拌した後（３）を１時間で徐々に添加した。減圧下５０〜６０℃で水と共に溶剤の一部を抜き、（４）を添加し（５）で固形分調整して含有溶剤量約１０％、固形分約２５％の水性被覆剤を得た。
【００７５】
実施例１〜１２、比較例１〜１１で得られた水性被覆剤について、塗料としての貯蔵安定性を評価し、また、下記の条件で作成した試験パネルについて塗膜の諸物性を評価した。結果を表８〜９に示す。表８〜９における各種の試験方法は下記の通りである。
【００７６】
（１）塗料としての貯蔵安定性：５０℃の恒温器に保存し、定期的に外観性状を３ヶ月にわたり評価した。
○・・・・貯蔵安定性良好
×・・・・貯蔵中にゲル化、沈降、分離等の異常を生じた。
【００７７】
試験パネル作成条件：０．３０ｍｍアルミ板上に塗膜厚みが１０μになるようにバーコーターにて各水性分散体を塗装し、２００℃で３分焼き付け乾燥して試験パネルを作成した。
【００７８】
（２）加工性：塗装板を大きさ３０ｍｍ×５０ｍｍに切断し、塗膜を外側にして試験部位が３５ｍｍになるように２つ折りにし、この２つ折りにした試験片の間に厚さ０．３０ｍｍのアルミ板を挟み、３ｋｇ荷重を４５ｃｍの高さより折り曲げ部に落下させた。その後、折り曲げ部の外側に１％食塩水をしみ込ませたスポンジを押し当てる。該スポンジのもう一方の側は電極としての金属板に接触しており、該金属板と折り曲げた塗装板の先端間に６Ｖ×１０秒間通電し、１０秒後の該金属板と折り曲げ部間の電流値を測定した。
３ｍＡ未満・・・・・・・・・・○
３〜７ｍＡ・・・・・・・・・・△
７ｍＡ以上・・・・・・・・・・×
【００７９】
（３）炭酸飲料浸漬後の加工性（以下浸漬後加工性と略す）：塗装板を大きさ３０ｍｍ×５０ｍｍに切断し、炭酸飲料中に５℃で１０日間浸漬した。５℃雰囲気下で塗装パネルを取り出し、塗れた状態で直ちに塗膜を外側にして試験部位が３５ｍｍになるように２つ折りにし、この２つ折りにした試験片の間に厚さ０．３０ｍｍのアルミ板を挟み、３ｋｇ荷重を４５ｃｍの高さより折り曲げ部に落下させた。その後、折り曲げ部の外側に１％食塩水をしみ込ませたスポンジを押し当てる。該スポンジのもう一方の側は電極としての金属板に接触しており、該金属板と折り曲げた塗装板の先端間に６Ｖ×１０秒間通電し、１０秒後の該金属板と折り曲げ部間の電流値を測定した。評価の基準は、上記加工性と同じ。
【００８０】
（４）耐食性試験：上記と同様にして炭酸飲料浸漬後の板を折り曲げ加工した。次いで、折り曲げ加工した試料を炭酸飲料中に４０℃−１ヶ月浸漬し、折り曲げ部の腐食度合いを目視判定した。
全く腐食なし・・・・・・・・・・○
一部腐食あり・・・・・・・・・・△
全体に腐食あり・・・・・・・・・×
【００８１】
【表１】
0003587062.tif 000002
【００８２】
【表２】
0003587062.tif 000003
【００８３】
【表３】
0003587062.tif 000004
【００８４】
【表４】
0003587062.tif 000005
【００８５】
【表５】
0003587062.tif 000006
【００８６】
【表６】
0003587062.tif 000007
【００８７】
【表７】
0003587062.tif 000008
【００８８】
【表８】
0003587062.tif 000009
【００８９】
【表９】
0003587062.tif 000010
【００９０】
【発明の効果】
本発明の水性被覆剤は、乳化剤的機能を担う高酸価の変性エポキシ樹脂（Ａ）で、低酸価で低Ｔｇの変性エポキシ樹脂（Ｂ）を水性媒体中に乳化、分散せしめることによって、塗膜の耐水性を損なうことなく加工性及び耐食性を向上することができるようになった。特に本発明の水性被覆剤を缶内面に塗布した場合には、炭酸飲料のような腐食性の強い内容物の充填後に変形や加工が起こった場合でも、その変形部分や加工部分で塗膜欠陥が発生し難く、腐食が発生しない。